(57)【特許請求の範囲】
【請求項１】
（ａ）ポリプロピレン：及び
（ｂ）少なくとも一つの式（Ｉａ）
【化１】
0004695328.tif 000014
（式中、Ｒ1は、２２ないし４０個の炭素原子の直鎖又は枝分かれ鎖アルキル基を表し、
及び
ｘは、２ないし１０を表す。）で表される化合物
を含む溶融ブレンドからなる湿潤性ポリオレフィン繊維またはフィラメント。
【請求項２】
前記（ａ）ポリプロピレンが無水マレイン酸変性したポリプロピレンであり、そして
前記（ｂ）成分が式（Ｉｂ）で表される化合物である、請求項１記載の繊維またはフィラメント。
【化２】
0004695328.tif 000015
【請求項３】
ポリプロピレン及び請求項１記載の式（Ｉａ）で表される少なくとも一種の化合物を含む混合物を複数の繊維に溶融押出しすること、及び該繊維を冷却することを含む、ポリオレフィン繊維、フィラメント、または、それらから作成された織布または不織布へ永久湿潤性を与えるための方法。
【発明の詳細な説明】
【０００１】
【発明の属する技術分野】
本発明は、永続性のある湿潤性を示す新規オレフィンポリマー織布または不織布に関する。繊維は、特にオムツ、女性用衛生製品、及び失禁ケア製品のような衛生用品に有用である。
【０００２】
ポリオレフィン、特にポリプロピレンは、織布及び不織布を作成するために、多量に使用される。カード化ウェブ、スパンボンド、溶融吹込またはそれらの複合材料のようなポリオレフィン不織布は、使い捨てオムツ、女性用衛生製品、及び失禁ケア製品のような衛生用品の成分として好まれる。ポリオレフィン、特にポリプロピレンベースの布の認識されている利点は、比較的に安い原料費、製造の容易さ、基本重量比に対する所望の強度、及び軟度を含む。
【０００３】
衛生用品は、一般的に、液体の数倍の重量を吸収することができる原料からなる吸収コアー成分を含む。通常、製品は、コアーの一面において、使用者の肌と接触する少なくとも一つの外部カバー又はライニング及びコアーの他面において周囲と接触する外面層を含む。軟度及び液体浸透性は、内面ライニングのために使用される布に必要とされる。液体浸透性は、液体が、布を通し及び内面吸収コアー中へ通り抜けることを許す形状をとるべきであり、実際にはその過程中で液体を吸収するべきではない。更なる所望の特徴は、内部ライニングに関するものであり、例えば、日常、幼児用オムツで起こっているような、継続しての使用及び液体のたびたびの侵襲の後でさえも、液体浸透性を維持しているような、吸収コアーの被覆シートである。他のより高く所望される現実には実現困難である内部ライニング布の特徴は、幼児がぬれたおむつをして座っている場合のように、圧力が加えられた場合、吸収コアー中に収集した液体を使用者の肌まで溢泌することを阻止することである．
【０００４】
セルロース系材料から作成された不織布及び複合材料は、たびたびの侵襲の後でさえも、液体を通しそして吸収するが、それらは、大抵、圧力下において、保持した液体が溢泌することを阻止できない。ポリエステル及びポリオレフィンのような熱可塑性繊維は、経済性、美観性及び強度の理由による最終用途のために好まれることは、すでに記載されている。しかしながら、ポリプロピレンは、その性質により疎水性である。繊維またはを繊維形成するために使用されるフィラメントを紡いだ場合、それによって作成された布もまた、疎水性または非湿潤性である。そのため、もしも布を、衛生用品のための内部ライニング布として使用するのに適したものとする場合は、繊維を液体の通過または移動を許し得る布湿潤性にするように何らかの方法で特別に処理または改変しなければならない。
【０００５】
説明の意図として、吸収は、材料が加えられた水で実際に膨張することを示すということを注意するべきである。対照的に、ここで定義される湿潤性は、湿潤性材料を通ってまたは通過して流れる液体の移動を促進する目的のために、繊維のような固体の表面上に、水の層を形成させるような表面張力の変化を表す。
【０００６】
業界において、ローム及びハス社製トリトンＸ−１００（ＴＲＩＲＯＮ  Ｘ−１００）のような特定の界面活性剤が、疎水性繊維、フィラメント、又は不織布の表面へ水溶液または懸濁液として適用され得、その結果、繊維、フィラメントまたは布に湿潤性の効果がもたらされるが、吸収性はもたらされないことが既知である。これら局所的な処理は、発泡噴霧、浸漬、及びスクィーズまたはグラビアロールのような従来技術として知られているいかなる方法によっても行われ得る。ほとんど全ての場合において、ある程度の加熱工程が、界面活性剤溶液または懸濁液を調製するために使用された残留水または溶媒を除去するために必要とされる。この工程は、かなりの製造コスト及び複雑さを加える。さらに熱可塑性プラスチックは、熱への曝露によって変わり、かつ布の特性が不都合に作用しないことを確かめるために加熱工程の注意深い観察が必要とされる。さらに、表面活性剤は、繊維またはフィラメント表面に強く化学結合していないので、このような局所処理は、永続性がない。それらは、繰返される液体の侵襲の間に、洗い流されるか、または使用の間中、こすり落とされる傾向がある。
【０００７】
この欠点を修正するための努力として、コロナ放電処理が、繊維またはフィラメントの表面の電気化学電位を変更するために使用されている。効果は、表面を、より反応性にさせるものであり、その結果として、疎水性表面は、より湿潤性となる。しかしながら、これら電気電位変化もまた、永久ではなく、湿潤環境での貯蔵のような環境効果に特に主題とされている。
【０００８】
更なる進歩は、表面活性剤が、ポリマーへ共有結合されるような表面化学的処理の使用である。
【０００９】
他の方法には、熱可塑性ポリマーを、繊維、フィラメント、または不織布として押出しする前に、熱可塑性ポリマー中への化学薬剤の配合がある。シロキサンのような薬剤が、この目的のために提案されている。ここで、目的は、繊維またはフィラメントの湿潤性に永久性の変化を与えることである。性能モデル理論は、繊維またはフィラメントが急冷する間にポリマーが冷却する場合、溶融添加剤は、溶融ポリマー中に分散され、そして、マトリックス中に結合することを述べている。時間が経過すると、さらなる加工の影響のために、添加剤が、繊維またはフィラメントの表面に生じる、ブルーミングと呼ばれる現象が生じ、永久の湿潤性が与えられる。
【００１０】
ベルググライター及びスリニバスはＭａｃｒｏｍｏｌｅｃｕｌｅｓ２５（１９９２年），６３６−６４３頁で、高密度ポリエチレンの表面を変性しようとする“取込み機能化”（ｅｎｔｒａｐｍｅｎｔ  ｆｕｎｃｔｉｏｎｌｉｚａｔｉｏｎ）アプローチを開示した。ポリエチレン及びポリ（エチレングリコール）のブロックコオリゴマーが調製され、そして未使用のポリエチレンと完全に混合される。この混合物から製造されたポリマーフィルムの分析は、ポリ（エチレングリコール）単位が、主にフィルムの最も外側の層になるということを示した。
【００１１】
Ｕ．Ｓ．特許番号５，４６４，６９１は、ポリオレフィンフィルムの表面エネルギーを変性するようにトリーブロック両親媒性樹脂の使用を開示している。両親媒性樹脂は、二つの炭化水素部分と一つの極性部分から構成される。炭化水素部分は、例えば、長鎖脂肪族カルボン酸、脂肪族アルコールなどから誘導され、そして極性部分は、テレケリック（ｔｅｌｅｃｈｅｌｉｃ）ジオール、例えばポリエチレングリコールから誘導される。
【００１２】
Ｕ．Ｓ，特許番号５，２４０，９８５；５，２７２，１９６；５，２８１，４３８；５，３２８，９５１は、ポリオレフィンの表面エネルギー増加に対する両親媒性化合物の使用を開示している。両親媒性化合物は、中央の親水性成分及び二つの親油性成分からなる。親水性成分は、例えば、ポリグリコール及びから誘導され、そして親油性成分は、例えば、脂肪酸または脂肪族アルコールから誘導される。
【００１３】
Ｕ．Ｓ．特許番号５，２６２，２３３は、長鎖アルコールのポリ（エチレンオキシド）であり得る防曇剤をその中に配合された農業用フィルムを開示している。
【００１４】
Ｕ．Ｓ．特許番号３，０４８，２２６は、エチレンオキシド付加物のエステルまたはエーテルを配合され、防曇性質を有するポリオレフィンフィルムを開示している。
【００１５】
Ｕ．Ｓ．特許番号５，００１，０１５は、可能な帯電防止剤として、ポリアルコキシレートと脂肪アルコールの反応生成物を含み、帯電防止性質を有するポリオレフィンフィルムを開示している。
【００１６】
Ｕ．Ｓ．特許番号４，３０４，２３４は、プロピレンオキシド及び／又はエチレンオキシドの付加物のような極性化合物を用いた処理によるポリオレフィンフィラメントの湿潤性の増加方法を開示している。
【００１７】
Ｕ．Ｓ．特許番号５，８０４，６２５は、一つまたはそれ以上のフルオロ脂肪族含有非イオン表面活性剤及び、一つまたはそれ以上の非イオン、非弗素化、ポリオキシエチレン基含有表面活性剤が配合された親水性熱可塑性繊維の製造を示している。
【００１８】
Ｕ．Ｓ．特許番号６，２３９，０４７は、ポリエチレングリコールオレイイルエーテル添加剤を配合された湿潤性ポリオレフィン繊維を開示している。
【００１９】
ＷＯ−Ａ−００／２８１４３は、アルキルエトキシレート類の化合物が使用されたポリオレフィンまたはポリエステル繊維の親水性仕上げのための方法を開示している。
【００２０】
ＥＰ−Ａ−０８８８７８６、ＥＰ−Ａ−０８００８３３及びＷＯ−Ａ−００／２２０６１の各々は、エトキシル化モノアルコールのような表面活性剤を含む、改善された吸上作用を有する不織製品中の接着剤配合物を討論している。
【００２１】
ＷＯ−Ａ−０１／１４６２１は、脂肪族ポリエステル、ポリオレフィンミクロ繊維及び相溶剤を含む、生物分解可能な不織布材料を開示している。
【００２２】
衛生用品、幼児用おむつ等に使用するために、改善された湿潤性を持つ布の必要性が残っている。特に、織布及び不織布繊維から製造される疎水性ポリオレフィン布の湿潤性及び要求軟度を持っている必要性が残っている。本発明の特異的なポリオレフィン組成物は、驚くべき湿潤性特性を有する。
ずなわち本発明は、下記において詳述される内容のものであるが、その特に好ましい態様は、
（ａ）ポリプロピレン：及び
（ｂ）少なくとも一つの式（Ｉａ）
【化１０】
0004695328.tif 000002
（式中、Ｒ1は、２２ないし４０個の炭素原子の直鎖又は枝分かれ鎖アルキル基を表し、
及び
ｘは、２ないし１０を表す。）で表される化合物
を含む溶融ブレンドからなる湿潤性ポリオレフィン繊維またはフィラメントに関する。
そして特に前記（ａ）ポリプロピレンが無水マレイン酸変性したポリプロピレンであり、そして
前記（ｂ）成分が式（Ｉｂ）で表される化合物である態様が好ましい。
【化１１】
0004695328.tif 000003
【００２３】
本発明は、（ａ）ポリオレフィン：及び
（ｂ）少なくとも一つの式（Ｉ）
【化５】
0004695328.tif 000004
（式中、Ｒ1は、２２ないし４０個の炭素原子の直鎖又は枝分かれ鎖アルキル基を表し、及び親水性オリゴマーは、エチレンオキシド、プロピレンオキシド、エチレングリコール、プロピレングリコール、エピクロロヒドリン、アクリル酸、メタクリル酸、エチレンイミン、カプロラクトン、ビニルアルコール及び酢酸ビニルからなる群から選択されたモノマーから誘導された２ないし１０個の間のモノマー単位からなるホモオリゴマー又はコオリゴマーを表す。）で表される化合物
を含む溶融ブレンドからなる湿潤性ポリオレフィン繊維またはフィラメントに関する。
【００２４】
親水性オリゴマーは、例えば、２、３、４、５、６、７、８、９または１０モノマー単位からなる。
【００２５】
本発明に従った式（Ｉ）で表される化合物において、Ｒ1は、例えば、２２、２３、２４、２５、２６、２７、２８、２９、３０、３１、３２、３３、３４、３５、３６、３７、３８、３９または４０個の炭素原子の直鎖または枝分かれ鎖アルキル基を表す。
【００２６】
式（Ｉ）で表される化合物は、例えば、式（Ｉａ）で表される化合物
【化６】
0004695328.tif 000005
（式中、ｘは２ないし１０を表し、及びＲ1は、２２ないし４０個の炭素原子の直鎖または枝分かれ鎖アルキル基を表す。用語“ｘ”は、例えば、２、３、４、５、６、７、８、９または１０を表す。）
によって図示されるエチレンオキシドから誘導される親水性オリゴマーであり得る。
【００２７】
式（Ｉ）で表される化合物は、ＡＢジブロック両親媒性コオリゴマーとして記載され得る。Ｒ1で表されるアルキル基の鎖の長さ及び親水性オリゴマーのモノマー単位の数は、別々の値であり得る。二者択一的に、式（Ｉ）で表される本化合物のために、Ｒ1で表されるアルキル基の鎖の長さ及び親水性オリゴマーのモノマー単位の数の両方は、平均値であり得る。
【００２８】
式（Ｉａ）で表される化合物の特異的な例は、式（Ｉｂ）
【化７】
0004695328.tif 000006
（式中、Ｒ1は、３０個の炭素原子の平均値を有する直鎖アルキル基を表し、及び
ｘが、２．５の平均値を有する。）
で表されるエトキシル化脂肪族アルコールである。
【００２９】
本発明の組成物はまた、式（Ｉ）で表される化合物の二つまたはそれ以上の添加剤混合物も含み得る。本組成物はまた、他の既知の両親媒性添加剤も含み得る。特に、更なる添加剤は、アトメー（登録商標：Ａｔｍｅｒ）５０２のようなエトキシル化脂肪族アルコール、２モルエトキシル化ステアリルアルコール、Ｃ18Ｈ17（ＯＣＨ2ＣＨ2）2ＯＨ、Ｃ．Ａ．Ｒｅｇｉｓｔｒｙ  Ｎｏ．９００５−００−９であり得る。アトメー（登録商標：Ａｔｍｅｒ）は、ユニケマ（Ｕｎｉｑｅｍｑ）の商標である。アトメー（登録商標：Ａｔｍｅｒ）５０２は、本式（Ｉ）で表されない、エトキシル化脂肪族アルコールの例である。
【００３０】
化合物（Ｉｂ）は、ユニソックス（登録商標：Ｕｎｉｔｈｏｘ）４２０、ＣＡＳ＃９７９５３−２２−５としてベイカーペトロライト（Ｂａｋｅｒ  Ｐｅｔｒｏｌｉｔｅ）から入手できる。
【００３１】
本発明の組成物は、溶融押出法によって調製され、繊維またはフィラメントを形成する。糸またはステープル繊維のための連続フィラメント紡糸のような従来技術、及びスパンボンド製造及び溶融吹込製造のような不織布法に従って、繊維またはフィラメントは、小さなオリフィスを通して、溶融ポリマーを押出すことによって形成される。一般的にこのように形成された繊維またはフィラメントは、次に、延伸または伸ばされ、分子配向が引き起こされ、そして結晶度に影響を与えられるために、結果として、直径の縮小及び物理的性質の改善が生じる。スパンボンド及び溶融吹込製造のような不織布法では、繊維またはフィラメントは、移動水平ベルトコンベヤーのようなホルアミノウス（ｆｏｒａｍｉｎｏｕｓ）表面上へ直接付着され、そして、熱、機械又は化学結合法を含むが、それに制限されない、いかなる様々の方法によって、少なくとも部分的に圧縮される。特定の所望の特徴を所有する複合布を製造するために、複数の方法又は異なる方法からの布を組合せることは従来技術から既知である。ＳＭＳとして最も良く知られる積層布を製造するために、スパンボンド及び溶融吹込を組合せることがこの例としてあり、これは二つのスパンボンド繊維の外部層及び溶融吹込繊維の内部層を表すことを意味する。さらにこれら方法のどちらかまたは両方は、ステープル繊維カーディング法、または不織布ステープル繊維カーディング法から生じた不織布と、いかなる組合せでも組合せられ得る。このように、記載された積層布では、層は一般的に、上記された方法の一つによって、少なくとも部分的に圧縮される。
【００３２】
本発明はまた、溶融押出しされた二成分繊維にも適用でき、そしてここで成分の一つは、本発明に従ったポリオレフィンである。
【００３３】
ポリオレフィンの不織布は、カード化繊維構造を有し得るか、または繊維またはフィラメントがランダム配列で分布されたマットを含む。布は、布から作成される製品の最終用途に応じて、油圧絡み合い（ｈｙｄｒｏｅｎｔａｎｇｌｅｍｅｎｔ）又は延伸レース（ｓｐｕｎ−ｌａｃｅ）技術、またはフィラメントのエアー成形（ａｉｒｌａｙｉｎｇ）または溶融吹込成形、バット圧伸成形、ステッチ結合等を含む多数の既知の方法のいずれか一つによって、形成され得る。
【００３４】
期待されている型の湿潤性布のために最も有用なスパンボンデットフィラメントの大きさは、約１．０ないし約３．２デニールである。溶融吹込繊維は、典型的に、１５ミクロン以下の繊維直径を有し、そして期待される適用のために最も典型的には、５ミクロン以下の繊維繊維直径であり、サブミクロンレベルへ下方変化する。複合構造中のウェブは広い種々の基本重量中で加工される。
【００３５】
記載したように熱可塑性ポリオレフィン繊維は、典型的に約２１０℃ないし約２４０℃の範囲の温度において押出され、そしてそれらは、基本的に非多孔質であり、水分子をひきつけること、または水分子に結合することができない連続分子鎖からなるため、本質的には疎水性である。結果として、未処理のポリプロピレン繊維は、開放孔構造を有しているにもかかわらず、布を通す、またはある表面から他面への、水または尿のような液体の流れを阻止する傾向がある。
【００３６】
本発明に従って、式（Ｉ）で表される特異的なエトキシル化両親媒性化合物は、ポリプロピレンのうような熱可塑性ポリオレフィン中へ、溶融中に配合され、そしてポリオレフィンと一緒に、繊維またはフィラメントの形成中に押出され、そしてそれは、続いて急冷され、繊細化され、そして、次のまたは相伴う加工工程のどちらかで布として形成される。
【００３７】
式（Ｉ）で表される化合物は、溶融押出しされるポリマーペレットと一緒に配合され得る。加工を改善するために、化合物は前配合され得るか、または少量の、タルクのような無機粉末、及び他の従来の安定剤もまた含み得る低メルトインデックスポリプロピレン中へ配合され得る。
【００３８】
ポリオレフィン中への式（Ｉ）で表される化合物の混合は、ロール練り、バンバリー型ミキサー中での混合、または押出機バレル中でで混合等のような一般的に使用されている技術によって、溶融ポリマー中へ混合することによって行なわれる。熱履歴（昇温において維持される時間）は、ポリマーの質量中に薬剤が十分にむらなく分布するように式（Ｉ）で表される化合物と未加熱ポリマー粒子を混合することによって短くなり得、それによって溶融温度において、完全に混合するするために必要とされる時間量が短くなり得る。
【００３９】
都合の良いことに、式（Ｉ）で表される化合物は、特定の場合において所望され得るいかなる他の添加剤も、本質的には同時または連続的に添加され得る。式（Ｉ）で表される化合物はまた、他の添加剤ともプレブレンドされ得、そしてそのブレンドが、続いてポリマーへ加えられる。ある場合には、式（Ｉ）で表される化合物は、他の添加剤がポリオレフィン中により容易にまたは均一に分散されるように、手助けをするという更なる利点を有し得るということが、予期される。より容易な品質のバッチ間制御のために、最終的に所望の配合物を得るために更なる多量のポリマーへ、少しずつ、連続的にブレンドされるポリマー／添加剤ブレンドの濃縮マスターバッチを使用することが好まれ得る。マスタバッチ、または適切な添加剤は、ポリマーがまだ溶融している間に、新たに調製されるポリマー中へ射出され得、そして、重合容器または装置から出された後、溶融ポリマーが冷却され固体となる、またはさらなる加工で使用される前に、ブレンドされる。
【００４０】
成分（ｂ）で表される前記化合物が、成分（ａ）のポリオレフィン重量に基づいて、合計して本発明の組成物中に０．１％ないし１５％の量で存在する。多くの用途においての、式（Ｉ）で表される化合物の典型的な量は、成分（ａ）の重量に基づいて、１％ないし７％である。
【００４１】
本発明に従った、ポリオレフィン繊維またはフィラメント中への式（Ｉ）で表される化合物の配合は、これら自然に疎水性な材料の改善された湿潤性を観察させた。この変性はまた永久性でもあるので、繊維またはフィラメント及びそれから作成された布は、老化または取扱いによってそれらの湿潤性を失わない。改善された湿潤性は、継続した時間後でさえも、性能を損なうことがなく、繰返される侵襲に対して安定である。
【００４２】
本発明は、織布または不織布、例えばポリプロピレン布を意図している。それはまた、慣用的な編織布加工において、製織または編成するための加工糸または糸も意図している。
【００４３】
本発明の添加剤は、不織布の性質に影響を及ぼす他の要因、例えば、基本重量、繊維直径、繊維の結合の程度及び型、及びすでに記載しているＳＭＳ構造のような、複合構造の相乗効果及び影響に関係なく効果的である。
【００４４】
本発明は、一成分繊維に限定されない。ポリオレフィン二成分繊維、特に、ポリプロピレン及びポリエチレンの並んでいる又はさやコアー繊維は、どちらかの型の一成分繊維としてと同様の実用的利点を示すことが期待されている。より軟質なポリマーは、成分繊維またはフィラメントの表面へ式（Ｉ）で表される本添加剤のより効果的なブルーミングを促進することが予期され得るため、ポリエチレン成分中にのみ溶融添加剤を含むことが、特に効果があり得る。
【００４５】
本発明の繊維またはフィラメントから製造された湿潤性布は、例えば、肌と接触する衛生製品の内部ライニング布、特に使い捨てオムツ、用便練習用パンツ、女性用衛生製品または失禁ケア製品としてとりわけ有用である。布はまた、ウエット及びドライワイプ、創傷手当て用品、手術衣、フィルター中芯材、及び電池用隔離板等にも有用性がある。
【００４６】
おむつの構造は、例えば、Ｕ．Ｓ．特許番号５，９６１，５０４；６，０３１，１４７及び６，１１０，８４９に記載されており、全ては参照によってここで、引用される。
【００４７】
加えて、それは、しばしば、溶融押出ポリオレフィンフィルムへ湿潤性を与えるために好ましい。多孔形状のこのようなフィルムは衛生用品のためのカバーシートとして広く使用される。
【００４８】
衛生用品のためのカバー素材のために、ウェットバック（ｗｅｔｂａｃｋ）性質の改善点が、一緒に接着された二つまたはそれ以上の布の層を使用することによって改善され得る。例えば、二つのスパンボンド層又は溶融吹込層に式（Ｉ）で表される添加剤を含まないＳＭＳ布がある。
【００４９】
本発明の布は、約０．５ないし約１０メガラドのγ線照射への曝露によって滅菌され得る。γ線照射による滅菌は、病院衣等に使用される。
【００５０】
本発明に従って製造されたポリオレフィン織布及び不織布繊維及び布はまた、ひときわ優れた印刷適性を示す。それら固有の疎水性の結果として、ポリオレフィン繊維及び布は印刷適性、すなわち標準印刷技術に対する問題を提起する。本発明の組成物はこれらの問題も解消する。
【００５１】
成分（ａ）で表されるポリオレフィンの例は：
１．モノオレフィン及びジオレフィンのポリマー、例えばポリプロピレン、ポリイソブチレン、ポリブテ−１−エン、ポリ−４−メチルペンテ−１−エン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
【００５２】
ポリオレフィン、すなわち前の段落において例示したモノオレフィンのポリマー、例えばポリエチレン及びポリプロピレンは、異なる方法によりそしてとりわけ以下の方法により調製され得る：
ａ）ラジカル重合（通常は高圧下において及び上昇した温度において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシドまたは金属アルキルオキサンであって、該金属が周期表のＩａ、ＩＩａおよび／またはＩＩＩａ群の元素であるものが使用されることができる。該活性化剤は、他のエステル、エーテル、アミン又はシリルエーテル基で都合良く変性され得る。これらの触媒系は、通常、フィリップス、スタンダード・オイル・インディアナ、チグラー（−ナッタ）、ＴＮＺ（デュポン）、メタロセン又はシングルサイト触媒（ＳＳＣ）と命名される。
【００５３】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００５４】
３．モノオレフィン及びジオレフィンの互いの又は他のビニルモノマーとのコポリマー、例えばエチレン／プロピレンコポリマー、線状低密度ポリエチレン（ＬＬＤＰＥ）及びそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマー及び一酸化炭素とのそれらのコポリマー、またはエチレン／アクリル酸コポリマー及びそれらの塩（アイオノマー）ならびにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【００５５】
本発明のポリオレフィンは、例えば、ポリプロピレンホモ−及びコポリマー、及びポリエチレンホモ−及びコポリマーがある。例えば、ポリプロピレン、高密度ポリエチレン（ＨＤＰＥ）、線状低密度ポリエチレン（ＬＬＤＰＥ）及びポリプロピレンのランダム及び耐衝撃性コポリマー。
【００５６】
オレフィンポリマーのブレンドまたはアロイを使用することは、本発明の範囲内である。
【００５７】
本ポリオレフィン繊維、フィラメント、布はまた、そこへ紫外線吸収剤、障害アミン光安定剤、抗酸化剤、加工助剤、及び他の添加剤のような適当な添加剤もまた配合もしくは適用され得る。
【００５８】
例えば、本発明の組成物は、所望により、約０．０１ないし約１０重量％の、好ましくは約０．０２５ないし約５重量％の、及び特には約０．１ないし約３重量％の、下記した材料のような様々な慣用的な安定剤補助添加物もしくはその混合物も含んでもよい．
【００５９】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチル −ウンデシ−１’−イル）−フェノール、２，４−ジメチル−６−（１’−メチル −ヘプタデシ−１’−イル）フェノール、２，４−ジメチル−６−（１’−メチルトリデシ−１’−イル）フェノール及びそれらの混合物。
【００６０】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６１】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００６２】
１．４．トコフェロール、
例えば、α−トコフェロール、β−トコフェロール、γ−トコフェロール、
δ−トコフェロール及びそれらの混合物（ビタミンＥ）。
【００６３】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００６４】
１．６．アルキリデンビスフェノール、
例えば、２，２’−メチレンビス（６−第三ブチル−４−メチルフェノール）、
２，２’−メチレンビス（６−第三ブチル−４−エチルフェノール）、２，２’−メチレンビス［４−メチル−６−（α−メチルシクロヘキシル）−フェノール］、
２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００６５】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００６６】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００６７】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００６８】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００６９】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００７０】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００７１】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７２】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００７３】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７４】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７５】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【００７６】
１．１８．アスコルビン酸（ビタミンＣ）
【００７７】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチル−ヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００７８】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【００７９】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００８０】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００８１】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００８２】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【００８３】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジン（ＣＡＳ  Ｒｅｇ．Ｎｏ．［１９２２６８−６４−７］）の縮合物；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【００８４】
立体障害アミンはまた、ＧＢ−Ａ−２３０１１０６中に、成分Ｉ−ａ）、Ｉ−ｂ）、Ｉ−ｃ）、Ｉ−ｄ）、Ｉ−ｅ）、Ｉ−ｆ）、Ｉ−ｇ）、Ｉ−ｈ）、Ｉ−ｉ）、Ｉ−ｊ）、Ｉ−ｋ）、又はＩ−ｌ）として記載されている化合物、特に上記ＧＢ−Ａ−２３０１１０６の６８ないし７３頁に列挙されている光安定剤１−ａ−１、１−ａ−２、１−ｂ−１、１−ｃ−１、１−ｃ−２、１−ｄ−１、１−ｄ−２、１−ｄ−３、１−ｅ−１、１−ｆ−１、１−ｇ−１、１−ｇ−２又は１−ｋ−１の一つでもあり得る。
【００８５】
立体障害アミンはまた、ＥＰ−Ａ−０７８２９９４中に記載されている化合物、例えば、請求項１０または３８、または実施例１ないし１２もしくはその中のＤ−１ないしＤ−５に記載されているような化合物の一つでもあり得る。
【００８６】
２．７ヒドロキシ置換されたアルコキシ基によって、Ｎ原子上を置換された立体障害アミン、
例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールからの炭素原子の反応生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバケート、ビス（１−（２−ヒドロキシ−２−メチルプロポキシ）−２，２，６，６−テトラメチルピペリジン−４−イル）アジペート、ビス（１−（２−ヒドロキシ−２−メチルプロポキシ）−２，２，６，６−テトラメチルピペリジン−４−イル）スクシネート、ビス（１−（２−ヒドロキシ−２−メチルプロポキシ）−２，２，６，６−テトラメチルピペリジン−４−イル）グルタレート、及び２，４−ビス[Ｎ−［１−（２−ヒドロキシ−２−メチルプロポキシ）−２，２，６，６−テトラメチルピペリジン−４−イル］−Ｎ−ブチルアミノ]−６−（２−ヒドロキシエチルアミノ）−ｓ−トリアジンのような化合物。
【００８７】
２．８．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【００８８】
２．９．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００８９】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９０】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホニット、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【００９１】
以下のホスフィットがとりわけ好ましい：
トリス（２，４−ジ−第三ブチルフェニル）ホスフィット（イルガフォス１６８（登録商標：Ｉｒｇａｆｏｓ）、チバ  スペシャリティー  ケミカルズ社）、トリス（ノニルフェニル）ホスフィット、
【化８】
0004695328.tif 000007
【００９２】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【００９３】
６．ニトロン、
例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化牛脂アミンから誘導されたＮ，Ｎ−ジアルキルヒドロキシルアミンから誘導されたニトロン。
【００９４】
７．アミンオキシド、
例えば、Ｕ．Ｓ．特許番号５，８４４，０２９及び５，８８０，１９１中に記載されているようなアミンオキシド誘導体、ジデシルメチルアミンオキシド、トリデシルアミンオキシド、トリドデシルアミンオキシド、及びトリヘキサデシルアミンオキシド。
【００９５】
８．ベンゾフラノン及びインドリノン、
例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９又はＥＰ−Ａ−０５９１１０２に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【００９６】
９．チオ相乗剤、
例えば、ジラウリルチオジプロピオン酸又はジステアリルチオジプロピオン酸。
【００９７】
１０．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【００９８】
１１．ポリアミド安定剤
例えば、ヨウ化物及び／又はリン化合物と組み合わせた銅塩及び二価マグネシウムの塩。
【００９９】
１２．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１００】
１３．核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１０１】
１４．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１０２】
１５．分散助剤
例えば、ポリエチレンオキシドワックスまたは鉱油。
【０１０３】
１６．他の添加剤
例えば、可塑剤、滑剤、乳化剤、顔料、染料、レオロジー添加剤、触媒、流れ調整剤、蛍光増白剤、スリップ剤、架橋剤、架橋増進剤、ハロゲン掃去剤、防煙剤、防炎加工剤、静電防止剤、置換された、または未置換のビスベンジリデンソルビトールのような透明剤、２，２’−ｐ−フェニレン−ビス（３，１−ベンズオキサジン−４−オン）のようなベンゾトリアジン紫外線吸収剤、シアソルブ（登録商標：Ｃｙａｓｏｒｂ）３６３８（ＣＡＳ＃１８６００−５９−４）、及び発泡剤。
【０１０４】
本発明の溶融ブレンドは、有効な微孔質膜、有孔フィルム、又はネットを形成し得ることもまた考慮される。これらは、繊維、フィラメント、又は布でない他の湿潤性ポリオレフィン製品である。
【０１０５】
本発明はまた、熱可塑性ポリオレフィン及び式（Ｉ）で表される化合物を少なくとも一つ含む混合物を溶融押出して複数の繊維にすること、及び該繊維を冷却することを含む、ポリオレフィン繊維、フィラメント、または、それらから作成された織布または不織布へ永久湿潤性を与えるための方法に関する。特に前記繊維を、延伸して複数の連続フィラメントとし、前記フィラメントからウェブを形成し、そして前記フィラメントを少なくとも部分的に接着して織布を形成する。好ましくは、繊維またはフィラメントは、ポリオレフィンを含む二成分繊維またはフィラメントである。
【０１０６】
本発明の好ましい態様は、従って、ポリオレフィン繊維、フィラメント、または、織布または不織布へ永久湿潤性を与えるための式（Ｉ）で表される化合物の使用である。
【０１０７】
以下の実施例は、説明目的のためのみのものであり、いかなる方法も本発明を制限するように構成されてない。添加剤の量は、重量パーセントで報告される。
【０１０８】
実施例１：ポリプロピレン不織布繊維
ポリプロピレンペレット、エキソンポリボンド（Ｅｘｘｏｎ  Ｐｏｌｙｂｏｎｄ）３１５５ＰＰの乾燥混合物８．５ｋｇ、及び式（Ｉｂ）
【化９】
0004695328.tif 000008
で表される化合物１．５ｋｇを、ターブラ（ＴＵＲＢＵＬＡ）社製ミキサー  Ｔ１０Ｂ型を使用して調製する。１５％濃縮配合物をレイストリッツＭＩＣ２７／ＧＬ−３２Ｄ二軸スクリュー押出機を用いて、溶融配合する。押出機熱帯は、１９０ないし２２０℃であり、スクリュー速度は４００ＲＰＭであり、そして供給速度は２５ＲＰＭである。溶融ポリマー及び添加剤は、二つのオリフィス孔ダイを通って出ていく。溶融材料は、直ちに冷却され、そして冷水トラフ中で固体化される。固体化されたストランドは、コンエアー／ジェトロ（ＣＯＮＡＩＲ／ＪＥＴＲＯ）３０４ペレタイザー中へ供給される。
【０１０９】
濃縮ペレットは、更なるエキソンポリボンド（Ｅｘｘｏｎ  Ｐｏｌｙｂｏｎｄ）３１５５ＰＰペレット４０ｋｇで薄められ、そしてマリオン（Ｍａｒｉｏｎ）ＳＰＳ１２２４ミキサーで混合され、結果として３重量％の濃度の添加剤となる。
【０１１０】
不織布ポリプロピレン繊維は、上記のように調製された３％の添加剤ペレットから、以下の条件で、レイコフィル（ＲＥＩＣＯＦＩＬ）ＩＩスパンボンデット機（Ｓｐｕｎｂｏｎｄｅｒ）を用いて調製される。
押出機温度                          ２００ないし２１５℃
スクリーン交換装置温度              ２０５℃
防糸ポンプ温度                      ２１５℃及び速度１８．６ｒｐｍ
４，０００孔の防糸口金の温度勾配    ２２３ないし２４０℃
接着圧力２９１ＰＳＩにおいて        低ロール１３８℃及び高ロール１４０℃
冷却空気速度  ３０２０ｒｐｍ及び吸引空気速度２５１０ｒｐｍ、及び
回収処理速度は、重量２０ｇ／ｍ2の不織布を製造するように調整される。
【０１１１】
結果して生じた不織布は、体積が既知の擬似尿（９．０ｇ  ＮａＣｌ／Ｌ）が不織布を通り抜ける時間、液体滲み通り時間を測定することによって、浸透性及び耐久性を評価された。ＩＮＤＡ（国際不織布及び使い捨て物協会）標準試験法は、レンジングリスター（Ｌｅｎｚｉｎｇ  Ｌｉｓｔｅｒ）型１９９７を使用した＃ＩＳＴ７０．３（９８）による。結果は以下に示す。
【０１１２】
試料はまた、連続滲み通り及び時間差多重滲み通りもまた、再度レンジングリスター（Ｌｅｎｚｉｎｇ  Ｌｉｓｔｅｒ）装置を使用して評価された。より短い時間間隔は、所望のより速い液体通り抜けを示す。結果を以下に示す。
【０１１３】
最後に、試料は、ＩＮＤＡ標準試験法＃ＩＳＴ１０．１（９５）第８を使用して、擬似尿を吸収するための能力を評価された。この方法はまた、時間差吸収能力を測定するためにも使用された。吸収能力は、試料によって保持された液体重量と乾燥試料の重量の比である。結果を以下に示す。
0004695328.tif 000009
この試験結果は、本組成物が、優れた湿潤性を不織布ポリスチレンに与えることを証明している。
【０１１４】
連続滲み通り
最大３０秒の通過間隔で結果を秒で示しているが、式（Ｉｂ）で表される添加剤３％を有する３つの同一つの不織布試料で試験を行なった。
【表１】
0004695328.tif 000010
連続滲み通り試験の結果は、本発明の組成物が、短時間間隔で繰返される液体の侵襲の通り抜けに対して効果的であるということを証明した。それは、式（Ｉｂ）で表される添加剤の耐久性または永久性の証明である。
【０１１５】
時間差多重滲み通り
通過の間に一時間乾燥させ、結果を秒で示す、式（Ｉｂ）で表される添加剤３％を各々有する５つの同一の不織布試料で試験を行なった。
【表２】
0004695328.tif 000011
時間差多重滲み通り試験の結果は、本発明の組成物が、長時間間隔で繰返される液体の侵襲の通り抜けに対して効果的であるということを証明した。それは、式（Ｉｂ）で表される添加剤の耐久性または永久性の証明である。
【０１１６】
吸収能力
ＩＮＤＡ標準試験＃１０．１（９５）第８で、結果は、試料によって保持された液体重量と乾燥試料の重量の比である。
ブランク−添加剤なし：０．４      式（Ｉｂ）で表される添加剤３％：８．８
これらの結果は、本発明の組成物の驚くべき親水性を証明した。
【０１１７】
時間差吸収能力
ＩＮＤＡ標準試験＃１０．１（９５）第８において、試料を擬似尿で飽和させ、２４時間、空気乾燥させ、そして再度飽和させた。結果は、試料に保持されている擬似尿の重量と乾燥試料の元来の比を維持しているパーセントで表す。試験は、式（Ｉｂ）で表される添加剤３％を有する不織布で行なわれた。
【表３】
0004695328.tif 000012
これらの結果は、本発明の組成物が、擬似尿に多重に曝露された後でも、それらの親水性を効果的に維持するということを証明した。
【０１１８】
実施例２：ポリプロピレン印刷適性
ポリプロピレン、及び式（Ｉｂ）で表される添加剤５重量％を溶融ブレンドし、そして延伸してフィラメントとし、そしてふさづけしてカーペットとした。カーペットに、暗褐色三有彩色を与えるために、カラーインデックス（Ｃ．Ｉ）アシッドイエロー２１６：１、Ｃ．Ｉ．アシッドレッド２６６及びＣ．Ｉ．アシッドブルー４０の混合物で印刷した。印刷ペーストは、ガウアガム（ｇａｕｒ  ｇｕｍ）のような増粘剤もまた含む。印刷した後、適用した量の色素を蒸し器で定着させた。定着後、カーペットを冷水ですすいだ。本発明の繊維で製造されたカーペットは、優れた印刷適性を示した。
【０１１９】
実施例３：プロピレン不織布繊維
式（Ｉｂ）で表される化合物を、式（Ｉｂ）で表される化合物とアトメー（登録商標：Ａｔｍｅｒ）５０２の１：１混合物、２モルエトキシル化ステアリルアルコールに置換して、  実施例１を再度行なった。優れた結果が、液体滲み通り時間、連続滲み通り、時間差多重滲み通り及び時間差吸収能力試験で見られた。
【０１２０】
実施例４：アルカリ電池隔離板−ＫＯＨ吸収パーセント
ポリプロピレン不織布を実施例１のように製造した。配合に基づく添加剤の重量は、以下の表の通りである。不織布は４平方インチ区画に切った。不織布を、室温において、４０％ＫＯＨ溶液１６７ｍＬ中に水没させた。５分後、試料を回収し、そして１分間空気乾燥させた。試料は、最初のＫＯＨ吸収％（湿量−乾量／乾量×１００）を得るため、重量をはかった。湿潤試料は、フタつきビーカー中の新しい４０％ＫＯＨ溶液中に再度水没させた。ビーカーを、７０℃のオーブン中に置いた。７日後、試料を回収し、そして脱イオン水ですすいだ。試料を、1日空気乾燥させ、そして７０℃において７日間後、ＫＯＨ吸収％を得るため、重量をはかった。結果を以下に示す。
【表４】
0004695328.tif 000013
*添加剤なしの不織布ポリプロピレンは、吸収ではない過剰な水ビーズを有する。本発明の親水性不織布が７日間の７０℃においての焼きなましの後でさえ、ＫＯＨ溶液を吸収することに対し、良く作用することが分った。これらの結果は、アルカリ電池隔離板への適用における本組成物の有用性を示している。ユニトックス（登録商標：Ｕｎｉｔｈｏｘ）４２０は、式（Ｉｂ）で表される本化合物に相当する。